【事件の表示】
　特許第５８０００９６号発明「難燃性ポリアミド樹脂組成物」の特許異議申立事件について、次のとおり決定する。
【結　論】
　特許第５８０００９６号の請求項１ないし５に係る特許を維持する。
【理　由】
第１　手続の経緯
　特許第５８０００９６号（以下、「本件特許」という。）に係る特許出願は、平成２６年７月２８日（優先権主張　平成２５年８月５日）を国際出願日とする出願であって、平成２７年９月４日に設定登録がされ、同年１０月２８日に特許掲載公報が発行され、平成２８年４月２６日に特許異議申立人大野裕子により特許異議の申立てがされたものである。
第２　本件発明
　特許第５８０００９６号の請求項１ないし５の特許に係る発明は、それぞれ、その特許請求の範囲の請求項１ないし５に記載された事項により特定されるとおりのものであり、以下、特許第５８０００９６号の請求項１ないし５に係る発明を、それぞれ、本件発明１ないし５という。
　そして、本件発明１は、次のとおりのものである。
「半芳香族ポリアミド樹脂（Ａ）１００質量部に対して、難燃剤コンビネーション（Ｂ）３０〜８０質量部及び強化材（Ｃ）４０〜２５０質量部を含有する難燃性ポリアミド樹脂組成物であって、前記半芳香族ポリアミド樹脂（Ａ）が、炭素数２〜１２のジアミンとテレフタル酸との等量モル塩から得られる構成単位を５０モル％以上含み、かつ、炭素数１１〜１８のアミノカルボン酸もしくはラクタムのうちの一種もしくは複数種を共重合してなる半芳香族ポリアミド樹脂であり、下記（イ）〜（ニ）を満足することを特徴とする難燃性ポリアミド樹脂組成物。
　（イ）ポリアミド樹脂組成物の水中平衡吸水率≦３．０％
　（ロ）ポリアミド樹脂組成物のポリアミド樹脂起因の最も低温側に位置するＤＳＣ融解ピーク温度が２９０℃〜３５０℃
　（ハ）難燃剤コンビネーション（Ｂ）が、ホスフィン酸の金属塩からなる難燃剤（Ｂ−１）と亜リン酸成分とアルミニウムを構成成分として含む金属塩又は複塩からなる難燃剤（Ｂ−２）の２成分系であり、アミノ基を有する窒素含有環状化合物を含まない
　（ニ）難燃剤コンビネーションの（Ｂ−１）成分、（Ｂ−２）成分の質量比［（Ｂ−１）／（Ｂ−２）］が２．５〜１５」
第３　申立理由の概要
　特許異議申立人大野裕子は、証拠として甲第１号証ないし甲第７号証を提出し、請求項１ないし３及び５に係る特許は、甲第１号証に記載の発明と甲第２号証ないし甲６号証に記載の発明から、請求項４に係る発明は、甲第１号証に記載の発明と甲第２号証、甲３号証及び甲６号証に記載の発明から、当業者が容易になし得た発明であって、特許法第２９条第２項の規定に違反してなされたものであるから、特許法第１１３条第２号により取り消すべきものである旨主張している。
　また、同時に上記特許異議申立人は、請求項１、２、４及び５に係る発明は、甲３号証に記載された発明と甲１号証に記載された発明から、請求項３に係る発明は、甲３号証に記載された発明と甲１号証、甲４号証及び甲５号証に記載された発明から、当業者が容易になし得た発明であって、特許法第２９条第２項の規定に違反してなされたものであるから、特許法第１１３条第２号により取り消すべきものである旨主張している。
　甲１号証　国際公開２０１２／０４５４１４Ａ１号（以下、「甲１」という。）
　甲２号証　独国特許出願公開第１９９２０２７６Ａ１号明細書（以下、「甲２」という。）
　甲３号証　国際公開２０１１／０７４５３６Ａ１号（以下、「甲３」という。）
　甲４号証　特開平５−３１０９２５号公報（以下、「甲４」という。）
　甲５号証　国際公開２０１２／１６１０６４Ａ１号（以下、「甲５」という。）
　甲６号証　特開２００４−２０４１９４号公報（以下、「甲６」という。）
　甲７号証　英和　プラスチック工業辞典　小川伸著　株式会社工業調査会　１９８９年６月１日　第９１頁（以下、「甲７」という。）
第４　刊行物の記載
１　刊行物に記載された事項
（１）甲１には、熱可塑性ポリマーのための難燃剤−安定化剤の組み合わせに関して、次の事項が記載されている。
　なお、ウムラウト等の独語特有の表記は適宜アルファベットに置き換えており、また、記載について異議申立人が提出した抄訳分の対応箇所を括弧書きで付した。
（１−ア）「1.　 Flammschutzmittel- Stabilisator-Kombination fur thermoplastische 
Polymere, enthaltend als Komponente A 
20 bis 99 Gew.-% eines Dialkylphosphinsauresalzes der Formel (I) und/oder eines Diphosphinsauresalzes der Formel (II) und/oder deren Polymere, 
worin 
R 1 , R 2  gleich oder verschieden sind und C1-C6-Alkyl, linear oder verzweigt; 
R3　C1-C10-Alkylen, linear oder verzweigt, C6-C10-Arylen, C7-C20-Alkylanzien oder C7-C20-Arylalkylen; 
M　Mg, Ca, AI, Sb, Sn, Ge, Ti, Zn, Fe, Zr, Ce, Bi, Sr, Mn, Li, Na, K und/oder eine protonierte Stickstoffbase; 
m　1 bis 4; 
n　1 bis 4; 
x　1 bis 4 
bedeuten, 
als Komponente B 1 bis 80 Gew.-% eines Salzes der phosphorigen Saure mit der allgemeinen Formel (III)
　　　　　　　　　[HP(=O)O2 ]2-Mm+　(III)
worin 
M　Mg, Ca, AI, Sb, Sn, Ge, Ti, Zn, Fe, Zr, Ce, Bi, Sr, Mn, Li, Na und/oder K und
m　1 bis 4 
bedeuten, 
als Komponente C 0 bis 30 Gew.-% eines stickstoffhaltigen Synergisten und/oder eines Phosphor/Stickstoff Flammschutzmittels, 
als Komponente D 0 bis 10 Gew.-% eines Zinksalzes und/oder eines basischen und/oder amphoteren Oxides, Hydroxides, Carbonates, Silikates, Borates, 
Stannates,gemischten Oxid-Hydroxides,Oxid-Hydroxid-Carbonates,Hydroxid-Silikates und/oder Hydroxid-Borates und/oder Mischungen dieser Stoffe,
als Komponente E 0 bis 3 Gew. % eines Phosphonits und/oder einer Mischung aus einem Phosphonit und einem Phosphit und als Komponente F 0 bis 3 Gew.% eines Esters und/oder Salzes von langkettigen aliphatischen Carbonsauren(Fettsauren),die typischerweise Kettenlangen von C14 bis C40 aufweisen,wobei die Summe der Komponenten immer 100 Gew.-% betragt.」
（熱可塑性ポリマー用の難燃剤−安定化剤の組み合わせであって、
成分Ａとして、２０〜９９重量％の、次式（Ｉ）のジアルキルホスフィン酸塩及び／または次式（ＩＩ）のジホスフィン酸塩及び／またはこれらのポリマー、
［式中、
Ｒ１、Ｒ２は、同一かまたは異なり、そして線状または分枝状のＣ１−Ｃ６−アルキルを意味し；
Ｒ３は、線状または分枝状のＣ１−Ｃ１０−アルキレン、Ｃ６−Ｃ１０−アリーレン、Ｃ７−Ｃ２０−アルキルアリーレンまたはＣ７−Ｃ２０−アリールアルキレンを意味し；
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基を意味し；
ｍは、１〜４を意味し；
ｎは、１〜４を意味し；
ｘは、１〜４を意味する］
成分Ｂとして、１〜８０重量％の、以下の一般式（ＩＩＩ）の亜リン酸の塩、
［ＨＰ（＝Ｏ）Ｏ２］２−Ｍｍ＋　（ＩＩＩ）
［式中、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ及び／またはＫを意味し、そして
ｍは、１〜４を意味する］
成分Ｃとして、０〜３０重量％の、窒素含有相乗剤及び／またはリン／窒素難燃剤、
成分Ｄとして、０〜１０重量％の、亜鉛塩、及び／または塩基性及び／または両性酸化物、水酸化物、炭酸塩、ケイ酸塩、ホウ酸塩、スズ酸塩、混合酸化物−水酸化物、酸化物−水酸化物−炭酸塩、水酸化物−ケイ酸塩及び／または水酸化物−ホウ酸塩、及び／またはこれらの物質の混合物、
成分Ｅとして、０〜３重量％の、ホスホナイト、及び／またはホスホナイトとホスフィットとの混合物、及び
成分Ｆとして、０〜３重量％の、典型的にはＣ１４〜Ｃ４０の鎖長を有する長鎖脂肪族カルボン酸（脂肪酸）のエステル及び／または塩、
を含み、この際、上記成分の合計は常に１００重量％である、上記難燃剤一安定化剤の組み合わせ。）
（第４１頁第３行〜第４２頁第１７行、【請求項１】）
（１−イ）「Es war daher Aufgabe der vorliegenden Erfindung, Flammschutzmittel- Stabilisator-Kombinationen fur thermoplastische Kunststoffe, insbesondere fur Polyamide und Polyester, zur Verfugung zu stellen, die neben der Fiammwidrigkeit auch gute mechanische Werte sowie geringen Polymerabbau aufweisen, eine stabilisierende Wirkung auf den Kunststoff ausuben, nicht zu Formbelugen fuhren und nicht zu Ausbluhen aus den Kunststoffen. Ausserdem fahren die erfindungsgemassen Flammschutzmittel-Stabilisator-Kombinationen zu besseren Werten bei der Bruchdehnung.」
（それ故、本発明の課題は、難燃性ばかりでなく、良好な機械的値並びに低いポリマー分解を示し、プラスチックに安定化作用を発揮し、金型付着物及びプラスチックからのブルームを生じさせない、熱可塑性プラスチック、特にポリアミド及びポリエステルのための難燃剤−安定化剤の組み合わせを提供することであった。更に、本発明の難燃剤−安定化剤の組み合わせは、破断伸び時により良好な値を与える。）
（第３頁第１７行〜第２４行）
（１−ウ）「Erfindungsgemass sind auch Flammschutzmittel-Stabilisator-Kombinationen mit
50 bis 95 Gew.-% Komponente A, 
5 bis 50 Gew.-% Komponente B, 
0 bis 30 Gew.-% Komponente C, 
0 bis 15 Gew.-% Komponente D, 
0 bis 2 Gew.-% Komponente E und 
0 bis 2 Gew.-% Komponente F. 」
（５０〜９５重量％の成分Ａ、
５〜５０重量％の成分Ｂ、
０〜３０重量％の成分Ｃ、
０〜１５重量％の成分Ｄ、
０〜２重量％の成分Ｅ、及び
０〜２重量％の成分Ｆ、
を含む難燃剤−安定化剤の組み合わせも本発明によるものである。）
（第１１頁第１８行〜第２４行）
（１−エ）「
worin 
R5 bis R7 Wasserstoff,C1-C8-Alkyl,C5-C16-Cycloalkyl oder -Alkylcycloalkyl, moglicherweise substituiert mit einer Hydroxy- oder einer 
C1-C4 -Hydroxyalkyl-Funktion,C2-C8-Alkenyl,C1-C8-Alkoxy, -Acyl, -Acyloxy, C6-C12-Aryl oder -Arylalkyl, -OR8 und -N(R8)R9 , sowie N-alicyclisch oder N-aromatisch, 
R8 Wasserstoff, C1-C8-Alkyl,C5-C16-Cycloalkyl oder -Alkylcycloalkyl, moglicherweise substituiert mit einer Hydroxy- oder einer
C1-C4-Hydroxyalkyl-Funktion, C2-C8-Alkenyl, C1-C8-Alkoxy, -Acyl,-Acyloxy oder C6-C12-Aryl oder -Arylalkyl, 
R9  bis R13  die gleichen Gruppen wie R8 sowie -O-R8 , 
m und n unabhangig voneinander 1, 2, 3 oder 4, 
X Sauren, die Addukte mit Triazinverbindungen (VII) bilden konnen, bedeuten; oder um oligomere Ester des Tris(hydroxyethyl)isocyanurats mit aromatischen Polycarbonsauren 」
（  
式中、
Ｒ５〜Ｒ７は、水素、Ｃ１−Ｃ８−アルキル、Ｃ５−Ｃ１６−シクロアルキルまたはＣ５−Ｃ１６−アルキルシクロアルキル（これらは場合によりヒドロキシ官能基またはＣ１−Ｃ４−ヒドロキシアルキル官能基で置換されている）、Ｃ２−Ｃ８−アルケニル、Ｃ１−Ｃ８−アルコキシ、Ｃ１−Ｃ８−アシル、Ｃ１−Ｃ８−アシルオキシ、Ｃ６−Ｃ１２−アリールまたはＣ６−Ｃ１２−アリールアルキル、−ＯＲ８、及び−Ｎ（Ｒ８）Ｒ９並びにこれのＮ−脂環式もしくはＮ−芳香族のものを意味し、
Ｒ８は、水素、Ｃ１−Ｃ８−アルキル、Ｃ５−Ｃ１６−シクロアルキルまたはＣ５−Ｃ１６−アルキルシクロアルキル（これらは場合によりヒドロキシ官能基またはＣ１−Ｃ４−ヒドロキシアルキル官能基により置換されている）、Ｃ２−Ｃ８−アルケニル、Ｃ１一Ｃ８−アルコキシ、Ｃ１−Ｃ８−アシル、Ｃ１−Ｃ８−アシルオキシまたはＣ６−Ｃ１２−アリールもしくはＣ６−Ｃ１２−アリールアルキルを意味し、
Ｒ９〜Ｒ１３は、Ｒ８と同じ基、並びに−Ｏ−Ｒ８を意味し、
ｍ及びｎは、互いに独立して、１、２、３または４を意味し、
Ｘは、トリアジン化合物（ＶＩＩ）と付加物を形成することができる酸を意味する。）
（第１３頁第１行〜第１４頁第７行）
（１−オ）「Geeignet sind auch aromatische Polyamide ausgehend von m-Xylol, Diamin und Adipinsaure; Polyamide, hergestellt aus Hexamethylendiamin und Iso- und/oder Terephthalsaure und gegebenenfalls einem Elastomer als Modifikator,z.B.Poly- 2,4,4-trimethylhexamethylen-terephthalamid oder Poly-m-phenylenisophthalamid, Blockcopolymere der vorstehend genannten Polyamide mit Polyolefinen, Olefin- Copolymeren, lonomeren oder chemisch gebundenen oder gepfropften 
Elastomeren, oder mit Polyethern, wie z. B. mit Polyethylenglykol, 
Polypropylenglykol oder Polytetramethylenglykol. Ferner mit EPDM oder ABS modifizierte Polyamide oder Copolyamide; sowie wahrend der Verarbeitung kondensierte Polyamide (RIM-Polyamidsysteme). 」
（ｍ−キシレン、ジアミン及びアジピン酸を原料とする芳香族ポリアミド；ヘキサメチレンジアミンと、イソ及び／またはテレフタル酸、場合により及び変性剤としてのエラストマーとから製造されるポリアミド、例えばポリ−２，４，４−トリメチルヘキサメチレン−テレフタルアミドもしくはポリ−ｍ−フェニレンイソフタルアミド、上記のポリアミドとポリオレフィン、オレフィンコポリマー、アイオノマーまたは化学的に結合もしくはグラフトしたエラストマーとのブロックコポリマー、または上記のポリアミドとポリエーテル、例えばポリエチレングリコール、ポリプロピレングリコールもしくはポリテトラメチレングリコールとのブロックコポリマーも適している。更に、ＥＰＤＭもしくはＡＢＳで変性されたポリアミドまたはコポリアミド、並びに加工中に縮合するポリアミド（“ＲＩＭ一ポリアミドシステム”）もある。）
（第２５頁第８行〜第１７行）
（１−カ）「Bevorzugt wird die Mischung in einer Formmasse eines Polyamides oder eines Polyesters verwendet. Geeignete Polyamide sind z.B. in der DE-A-19 920 276 beschrieben.」
（好ましくは、該混合物は、ポリアミドまたはポリエステルの成形材料に使用される。好適なポリアミドは例えばＤＥ−Ａ−１９９２０２７６に記載されている。）
（第３１頁第１９行〜第２１行）
（１−キ）「Flammschutzmittel (Komponente A): 
Aluminiumsalz der Diethylphosphinsaure, im Folgenden als DEPAL bezeichnet 
Flammschutzmittel (Komponente B): 
Aluminiumsalz der Phosphorigen Saure, im Folgenden als PHOPAL bezeichnet 
 
Synergist (Komponente C): 
Melaminpolyphosphat (als MPP bezeichnet) Melapur 200 (Fa. Ciba SC, CH) Melamincyanurat (als MC bezeichnet) Melapur MC50 (Fa. Ciba SC, CH) 
Meiern, Delacal 420, Delacal 360 (Fa. Delamin Ltd, UK) 」
（難燃剤（成分Ａ）：
ジエチルホスフィン酸のアルミニウム塩、以下ＤＥＰＡＬと称する。
難燃剤（成分Ｂ）：
亜リン酸のアルミニウム塩、以下ＰＨＯＰＡＬと称する。
相乗剤（成分Ｃ）：
メラミンポリホスフェート（ＭＰＰと称する）Ｍｅｌａｐｕｒ（登録商標）２００（Ｃｉｂａ  ＳＣ，ＣＨ）
メラミンシアヌレート（ＭＣと称する）Ｍｅｌａｐｕｒ（登録商標）ＭＣ５０（Ｃｉｂａ  ＳＣ，ＣＨ）
メレム、Ｄｅｌａｃａｌ（登録商標）４２０、Ｄｅｌａｃａｌ（登録商標）３６０（Ｄｅｌａｍｉｎ  Ｌｔｄ，ＵＫ）」
（第３２頁第１８行〜第２７行）
（１−ク）「Tabelle 1: PA 66 GF 30 Versuchsergebnisse. V1 ist ein Vergleichsbeispiel, 
B1 bis B4 erfindungsgemasse Flammschutz-Stabilisator-Mischung
」
（
）
（第３４頁第２６行〜第３５頁第１行）
（１−ケ）「Tabelle 2: PA 66 GF 30 Versuchsergebnisse. V2 bis V4 sind 
Vergleichsbeispiele, 
B5 bis B7 erfindungsgemasse Flammschutz-Stabilisator-Mischung 
* 14 Tage 100 % Feuchte 70 ℃」
（
）
（第３５頁第１６行〜第３６頁第１行）
（１−コ）「Die Einarbeitung der Flammschutzmittel DEPAL und MPP in PA 6.6 fuhrt zwar zu UL 94 V-0, aber auch zu einer Grau-Verfarbung der Formmassen, Ausbluhungen und hohen Schmelzindizes (V2 und V3). Durch Verringerung des MPP Gehaltes kann die Grauverfarbung verhindert werden und die Ausbluhungen gehen deutlich zuruck, aber es wird auch kein V-0 erreicht (V4).」
（ＰＡ６．６中への難燃剤ＤＥＰＡＬ及びＭＰＰの配合は確かにＵＬ９４Ｖ−０を与えるものの、成形材料の灰色の変色、ブルーム及び高いメルトインデックスを招く（Ｖ２及びＶ３）。ＭＰＰの含有量を減らすことによって、灰色の変色を阻止し、そしてブルームを顕著に減少させることができるが、Ｖ−０は達成されない（Ｖ４）。」
（第３６頁第９行〜第１３行）
（１−サ）「Tabelle 3: Vergleichsbeispiele DEPAL + Meiern bzw. DEPAL+Zinborat bzw.
DEPAL+Bohmit und erfindungsgemasse Kombinationen von DEPAL und PHOPAL in Polyamid 66 GF
」
（
（第３７頁第１行〜第５行）
（１−シ）「Tabelle 5: PA6T/66 GF 30 Versuchsergebnisse. V11-V13 sind 
Vergleichsbeispiele, B14-B16 erfindungsgemasse Flammschutz-Stabilisator-Mischung 
*  die Bestimmung der Korrosion erfolgte nach der in der WO 2009/109318 
beschriebenen Plattchenmethode. 」
（
）
（第３９頁第９行〜第１４行）
（１−ス）「Tabelle 6: PA 46 GF 30 Versuchsergebnisse. V14-V15 sind 
Vergleichsbeispiele, 
B17-B18 erfindungsgemasse Flammschutz-Stabilisator-Mischung
」
（
）
（第４０頁第４行〜第８行）
（１−セ）「Abbildung 1
Verlauf der Nachbrennzeiten im UL94 Test. Polyamid Rezapturen nach Tabelle1.
」
（
）
（図１）
（２）甲２には、次の記載がある。
　なお、ウムラウト等の独語特有の表記は適宜アルファベットに置き換えており、また、記載について異議申立人が提出した抄訳分の対応箇所を括弧書きで付した。
「Ｗｅｉｔｅｒｈｉｎ　ｈａｂｅｎ　ｓｉｃｈ　ｓｏｌｃｈｅ　ｔｅｉｌａｒｏｍａｔｉｓｃｈｅｎ　Ｃｏｐｏｌｙａｍｉｄｅ　ｗｉｅ　ＰＡ　６／６Ｔ　ｕｎｄ　ＰＡ　６６／６Ｔ　ａｌｓ　ｂｅｓｏｎｄｅｒｓ　ｖｏｒｔｅｉｌｈａｆｔ　ｅｒｗｉｅｓｅｎ，　ｄｅｒｅｎ　Ｔｒｉａｍｉｎｇｅｈａｌｔ　ｗｅｎｉｇｅｒ　ａｌｓ　０，５，　ｖｏｒｚｕｇｓｗｅｉｓｅ　ｗｅｎｉｇｅｒ　ａｌｓ　０，３　Ｇｅｗ．−％　ｂｅｔｒａｇｔ　（ｓｉｅｈｅ　ＥＰ−Ａ　２９９　４４４）．
Ｄｉｅ　Ｈｅｒｓｔｅｌｌｕｎｇ　ｄｅｒ　ｂｅｖｏｒｚｕｇｔｅｎ　ｔｅｉｌａｒｏｍａｔｉｓｃｈｅｎ　Ｃｏｐｏｌｙａｍｉｄｅ　ｍｉｔ　ｎｉｅｄｒｉｇｅｍ　Ｔｒｉａｍｉｎｇｅｈａｌｔ　ｋａｎｎ　ｎａｃｈ　ｄｅｎ　ｉｎ　ｄｅｎ　ＥＰ−Ａ　１２９　１９５　ｕｎｄ　１２９　１９６　ｂｅｓｃｈｒｉｅｂｅｎｅｎ　Ｖｅｒｆａｈｒｅｎ　ｅｒｆｏｌｇｅｎ．」
（更に、トリアミン含有率が０．５重量％未満、好ましくは０．３重量％未満の、ＰＡ６／６Ｔ及びＰＡ６６／６Ｔのような部分芳香族コポリアミドが特に有利であることが判明した （欧州特許出願公開第２９９４４４号明細書参照）。
　トリアミン含有率の低い好ましい部分芳香族コポリアミドの製造は、欧州特許出願公開第１２９１９５号明細書及び同第１２９１９６号明細書に記載の方法に従い行うことができる。）
（第７頁第５５行〜第５８行）
（３）甲３には、次の記載がある。
（３−ア）「（ａ）デカンジアミンとテレフタル酸との等量モル塩から得られる構成単位５０〜９８モル％、及び（ｂ）１１−アミノウンデカン酸、１２−アミノドデカン酸、ウンデカンラクタム、ラウリルラクタム及びこれらの混合物からなる群より選ばれた構成単位５０〜２モル％からなることを特徴とする共重合ポリアミド。」
（請求項１）　　　　　　　　　　　　　　　
（３−イ）「共重合ポリアミドの融点（Ｔｍ）が２４０〜３１５℃であり、ガラス転移温度（Ｔｇ）が７０〜１２０℃であることを特徴とする請求項１〜３のいずれかに記載の共重合ポリアミド。」
（請求項４）
（３−ウ）「請求項１〜４のいずれかに記載の共重合ポリアミド１００重量部に対して繊維状強化材が最大２５０重量部配合されていることを特徴とする共重合ポリアミド樹脂組成物。」
（請求項５）
（３−エ）「自動車部品、電気電子部品への高融点化、高い耐熱老化性などの要求から、６ナイロンや６６ナイロンの代替として半芳香族ポリアミドが使用されている。代表的な半芳香族ポリアミドであるヘキサメチレンジアミンとテレフタル酸より作製される６Ｔナイロンは、単体では融点が高いため大量のアジピン酸やイソフタル酸、２−メチル−１，５ペンタンジアミンなどを共重合することにより、融点を３３０℃から２７０℃に低下させる変性ポリアミド６Ｔとすることで使用している。しかしながら、共重合成分により、結晶成分である６Ｔ成分の結晶化が阻害され、結晶速度の低下や結晶化度の低下を引き起こし、加工性や高温物性が低下することが問題となっている。また、低吸水なポリアミドである１１ナイロンや１２ナイロンと比較すると、６Ｔ成分は、骨格内にアミド結合を多く含むため吸水性が高く、表面実装用の電気・電子用途で行われるリフローハンダ工程において部品表面に膨れが生じたり、自動車部品の冷却部品で使用されるクーラント液などの薬品に対しても耐性は好ましくない。一方、ノナメチレンジアミンとテレフタル酸より得られる９Ｔナイロンは、ジアミン成分の炭素数が奇数個であるため、炭素数が偶数個であるジアミンと比較し、水素結合が取りにくい構造であるため結晶速度や結晶化度が低下し、最終製品においても高温物性が低下するなどの問題が発生する。また、リフローハンダ工程における膨れにおいても、変性６Ｔナイロンに対し改善傾向は見られるもののまだまだ不十分である。このように、より高い加工性を有し、かつさらに低吸水性のポリアミド樹脂が求められている。」
（［０００２］）
（３−オ）「本発明は、かかる従来技術の現状に鑑み創案されたものであり、その目的は、極めて低い吸水率に加え、成形性及び耐衝撃性を高度に満足する共重合ポリアミドを提供することにある。」
（［０００７］）
（３−カ）「本発明の共重合ポリアミドは、主成分の１０Ｔナイロンに１１ナイロン及び／又は１２ナイロンが特定の割合で共重合されているので、高融点、摺動性、低吸水率などの１０Ｔナイロンの特性を活かしつつ、成形性及び耐衝撃性を高度に満足することができる。」
（［００１０］）
（３−キ）「難燃剤としては、ハロゲン系難燃剤と難燃助剤の組み合わせが良く、ハロゲン系難燃剤としては、臭素化ポリスチレン、臭素化ポリフェニレンエーテル、臭素化ビスフェノール型エポキシ系重合体、臭素化スチレン無水マレイン酸重合体、臭素化エポキシ樹脂、臭素化フェノキシ樹脂、デカブロモジフェニルエーテル、デカブロモビフェニル、臭素化ポリカーボネート、パークロロシクロペンタデカン及び臭素化架橋芳香族重合体等が好ましく、難燃助剤としては、三酸化アンチモン、五酸化アンチモン、アンチモン酸ナトリウム等のアンチモン化合物や錫酸亜鉛等が好ましい。中でも、熱安定性の面よりジブロムポリスチレンとアンチモン酸ナトリウムおよび／または錫酸亜鉛との組み合わせが好ましい。また、非ハロゲン系難燃剤としては、メラミンシアヌレート、赤リン、ホスフィン酸の金属塩、含窒素リン酸系の化合物が挙げられる。特に、フォスフィン酸金属塩と含窒素リン酸系化合物との組み合わせが好ましく、含窒素リン酸系化合物としては、メラミン、または、メラム、メロンのようなメラミンの縮合物とポリリン酸の反応性生物またはそれらの混合物を含む。その際、金型等の金属腐食防止のために、ハイドロタルサイト系化合物の添加が好ましい。 その他の難燃剤、難燃助剤としては、ホウ酸亜鉛、硫化亜鉛、モリブデン化合物、酸化鉄、水酸化アルミニウム、水酸化マグネシウム、シリコーン樹脂、フッ素樹脂、モンモリロナイト、シリカ、炭酸金属塩等が挙げられる。難燃剤の添加量は最適な量を選択すれば良いが、共重合ポリアミド１００重量部に対して最大５０重量部を添加することが可能である。」
（［００３９］）
（３−ク）「（２） 融点（Ｔｍ）およびガラス転移温度（Ｔｇ）
１０５℃で１５時間減圧乾燥したポリアミドをアルミニウム製パン（ＴＡ　Ｉｎｓｔｒｕｍｅｎｔｓ社製、品番９００７９３．９０１）に１０ｍｇ計量し、アルミニウム製蓋（ＴＡ　Ｉｎｓｔｒｕｍｅｎｔｓ社製、品番９００７９４．９０１）で密封状態にして、測定試料を調製した後、示差走査熱量計ＤＳＣＱ１００（ＴＡ　ＩＮＳＴＲＵＭＥＮＴＳ製）を用いて室温から２０℃／分で昇温し、３５０℃で３分間保持した後に測定試料パンを取出し、液体窒素に漬け込み、急冷させた。その後、液体窒素からサンプルを取出し、室温で３０分間放置した後、再び、示差走査熱量計ＤＳＣＱ１００（ＴＡ　ＩＮＳＴＲＵＭＥＮＴＳ製）を用いて室温から２０℃／分で昇温し、３５０℃で３分間保持した。その際の融解による吸熱のピーク温度を融点（Ｔｍ）とした。また、ガラス転移温度（Ｔｇ）は、２度目の昇温過程でガラス転移点以下のベースラインの延長線とピークの立ち上がり部分からピークの頂点までの間での最大傾斜を示す接線との交点の温度で求めた。」
（［００４５］）
（３−ケ）「（４） 飽和吸水率
飽和吸水率の評価には、上記縦１００ｍｍ、横１００ｍｍ、厚み１ｍｍの平板を作製し、これを８０℃熱水中に浸漬させ、以下の式より求めた。
飽和吸水率（％）＝｛（飽和吸水時の重量−乾燥時重量）／乾燥時重量｝×１００」
（［００４７］）
（３−コ）
「
」
（［００６２］）
第５　対比・判断
１　甲１に記載の発明を引用発明とした場合
（１）　甲１に記載された発明
　甲１には、（１−ク）及び（１−ス）より、実施例Ｂ１〜Ｂ４、Ｂ１７〜Ｂ１８において次の処方の樹脂組成物を記載している（比較を簡単にするために、各成分の量は樹脂を１００した場合に換算し、加えて難燃剤の合計量及びＤＥＰＡＬ／ＰＨＯＰＡＬの量比も示す）。
　そうすると、甲１には、実施例Ｂ２からみて次の発明（以下、「甲１発明」という。）が記載されているものと認められる。
「ポリアミド６６　１００重量％に対して、ＤＥＰＡＬ３５重量％、ＰＨＯＰＡＬ５重量％、ガラス繊維９８３　６０重量％である難燃性ポリアミド樹脂組成物。」
（２）　本件発明１について
ア　対比
　本件発明１と甲１発明とを対比する。
　甲１発明の「ポリアミド６６」は、本件発明１の「ポリアミド樹脂」に相当し、同様に、「ＤＥＰＡＬ」はジエチルホスフィン酸のアルミニウム塩であるから「ホスフィン酸の金属塩からなる難燃剤（Ｂ−１）」に、「ＰＨＯＰＡＬ」は亜リン酸のアルミニウム塩であるから「亜リン酸成分とアルミニウムを構成成分として含む金属塩又は複塩からなる難燃剤（Ｂ−２）」に、「ガラス繊維９８３」は「強化材（Ｃ）」にそれぞれ相当する。
　そして、難燃剤について、甲１発明は「ＤＥＰＡＬ」と「ＰＨＯＰＡＬ」のみからなるから、２成分系であって、アミノ基を有する窒素含有環状化合物を含まない本件発明１の「難燃剤コンビネーション」に該当することは明らかである。
　また、難燃剤コンビネーションの配合量について、甲１発明は（Ｂ−１）＋（Ｂ−２）＝３５重量％＋５重量％＝４０重量％であって、重量％と質量％は等価であるから、本件発明１と重複一致し、難燃剤コンビネーションの（Ｂ−１）成分、（Ｂ−２）成分の質量比について、甲１発明は（Ｂ−１）／（Ｂ−２）＝３５重量％／５重量％＝７であるから本件発明１と重複一致する。
　そして、強化材の配合量についても、甲１発明と本件発明１とは重複一致している。
　以上の点からみて、本件発明１と甲１発明とは、
　［一致点］
「ポリアミド樹脂（Ａ）１００質量部に対して、難燃剤コンビネーション（Ｂ）３０〜８０質量部及び強化材（Ｃ）４０〜２５０質量部を含有する難燃性ポリアミド樹脂組成物であって、下記（ハ）〜（ニ）を満足する難燃性ポリアミド樹脂組成物。
（ハ）難燃剤コンビネーション（Ｂ）が、ホスフィン酸の金属塩からなる難燃剤（Ｂ−１）と亜リン酸成分とアルミニウムを構成成分として含む金属塩又は複塩からなる難燃剤（Ｂ−２）の２成分系であり、アミノ基を有ずる窒素含有環状化合物を含まない
（ニ）難燃剤コンビネーションの（Ｂ−１）成分、（Ｂ−２）成分の質量比［（Ｂ−１）／（Ｂ−２）］が２．５〜１５」
である点で一致し、
　
　次の点で相違する。
　
　［相違点１］
　ポリアミド樹脂に関し、本件発明１では、炭素数２〜１２のジアミンとテレフタル酸との等量モル塩から得られる構成単位を５０モル％以上含み、かつ、炭素数１１〜１８のアミノカルボン酸もしくはラクタムのうちの一種もしくは複数種を共重合してなる半芳香族ポリアミド樹脂と特定するのに対して、甲１発明では、ポリアミド６６である点。
　［相違点２］
　ポリアミド樹脂組成物の水中平衡吸水率に関し、本件発明１では、３．０％以下と特定するのに対し、甲１発明では特定がない点。
　［相違点３］
　ポリアミド樹脂組成物のポリアミド樹脂起因の最も低温側に位置するＤＳＣ融解ピーク温度に関し、本件発明１では、２９０℃〜３５０℃と特定するのに対し、甲１発明では特定がない点。
イ　判断
　相違点１について
　甲１には、上記摘示（１−オ）に可能なポリアミドとして、ヘキサメチレンジアミンと、イソ及び／またはテレフタル酸、場合により及び変性剤としてのエラストマーから製造されるポリアミド、すなわち、半芳香族ポリアミドが記載されているから、甲１発明において、ポリアミド６６の代わりに、半芳香族ポリアミド樹脂を使用することは、甲１から示唆されるものといえる。
　しかしながら、ポリアミド６６に代えて半芳香族ポリアミド樹脂を使用するにあたり、甲１には、炭素数６のジアミンとテレフタル酸との等量モル塩から得られる構成単位は示されるものの、該構成単位と、炭素数１１〜１８のアミノカルボン酸もしくはラクタムのうちの一種もしくは複数種を共重合してなる半芳香族ポリアミド樹脂については記載及び示唆はない。
　この点に関し、甲３ないし甲５には本件発明１の組成を持つ半芳香族ポリアミド樹脂についての記載があるものの、甲１発明において、ポリアミド６６を特定組成の半芳香族ポリアミド樹脂に変更しようとする動機付けは見い出せない。
　よって、相違点２、３について詳細検討するまでもなく、本件発明１は、甲１及び甲２ないし甲６に記載された発明に基づき当業者が容易に発明できたものではない。
（３）　請求項２ないし５に係る発明について
　請求項２ないし５に係る発明は、請求項１に係る発明を更に減縮したものであるから、上記請求項１に係る発明についての判断と同様の理由により、甲１及び甲２ないし甲６に記載の発明から当業者が容易になし得るものではない。
２　甲３に記載の発明を引用発明とした場合
（１）　甲３に記載された発明
　甲３には、上記摘示（３−ア）ないし（３−ウ）を総合すると、次の発明（以下、「甲３発明」という。）が記載されているものと認められる。
「（ａ）デカンジアミンとテレフタル酸との等量モル塩から得られる構成単位５０〜９８モル％、及び（ｂ）１１−アミノウンデカン酸、１２−アミノドデカン酸、ウンデカンラクタム、ラウリルラクタム及びこれらの混合物からなる群より選ばれた構成単位５０〜２モル％からなる共重合ポリアミドの融点（Ｔｍ）が２４０〜３１５℃であり、ガラス転移温度（Ｔｇ）が７０〜１２０℃であり、上記共重合ポリアミド１００重量部に対して繊維状強化材が最大２５０重量部配合されている共重合ポリアミド樹脂組成物。」
（２）　本件発明１について
ア　対比
　本件発明１と甲３発明とを対比する。
　甲３発明の「デカンジアミンとテレフタル酸との等量モル塩から得られる構成単位」は、本件発明１の「炭素数２〜１２のジアミンとテレフタル酸との等量モル塩から得られる構成単位」に相当し、同様に、「１１−アミノウンデカン酸、１２−アミノドデカン酸、ウンデカンラクタム、ラウリルラクタム及びこれらの混合物からなる群より選ばれた構成単位」は「炭素数１１〜１８のアミノカルボン酸もしくはラクタムのうちの一種もしくは複数種」に、「共重合ポリアミド」は「半芳香族ポリアミド樹脂」に、「繊維状強化材」は「強化材（Ｃ）」に、「共重合ポリアミド樹脂組成物」は「ポリアミド樹脂組成物」に、それぞれ相当する。
　そして、強化材の配合量についても、甲３発明と本件発明１とは重複一致している。
　以上の点からみて、本件発明１と甲３発明とは、
　［一致点］
「半芳香族ポリアミド樹脂（Ａ）１００質量部に対して、強化材（Ｃ）４０〜２５０質量部を含有するポリアミド樹脂組成物であって、前記半芳香族ポリアミド樹脂（Ａ）が、炭素数２〜１２のジアミンとテレフタル酸との等量モル塩から得られる構成単位を５０モル％以上含み、かつ、炭素数１１〜１８のアミノカルボン酸もしくはラクタムのうちの一種もしくは複数種を共重合してなる半芳香族ポリアミド樹脂であるポリアミド樹脂組成物。」
である点で一致し、
　
　次の点で相違する。
　
　［相違点１］
　難燃剤に関し、本件発明１では、半芳香族ポリアミド樹脂（Ａ）１００質量部に対して、難燃剤コンビネーション（Ｂ）３０〜８０質量部を含有し、かつ、（ハ）難燃剤コンビネーション（Ｂ）が、ホスフィン酸の金属塩からなる難燃剤（Ｂ−１）と亜リン酸成分とアルミニウムを構成成分として含む金属塩又は複塩からなる難燃剤（Ｂ−２）の２成分系であり、アミノ基を有する窒素含有環状化合物を含まず、（ニ）難燃剤コンビネーションの（Ｂ−１）成分、（Ｂ−２）成分の質量比［（Ｂ−１）／（Ｂ−２）］が２．５〜１５と特定するのに対し、甲３発明では特定がない点。
　［相違点２］
　ポリアミド樹脂組成物の水中平衡吸水率に関し、本件発明１では、３．０％以下と特定するのに対し、甲３発明では特定がない点。
　［相違点３］
　ポリアミド樹脂組成物のポリアミド樹脂起因の最も低温側に位置するＤＳＣ融解ピーク温度に関し、本件発明１では、２９０℃〜３５０℃と特定するのに対し、甲３発明では共重合ポリアミドの融点（Ｔｍ）が２４０〜３１５℃特定がない点。
イ　判断
　相違点１について
　甲３には、上記摘示（３−キ）に、非ハロゲン系難燃剤として、フォスフィン酸金属塩と、メラミン、または、メラム、メロンのようなメラミンの縮合物とポリリン酸の反応性生物またはそれらの混合物を含む含窒素リン酸系化合物との組み合わせが特に好ましいことが記載されているから、甲３発明において非ハロゲン系難燃剤を配合する場合、甲１に記載される選択肢のうち、甲３において特に好ましいとされる組み合わせ、すなわち、成分Ｃを含む組み合わせを選択するものであり、あえて、成分Ｃを含まない組み合わせを選択することには阻害要因が存在する。
　よって、相違点２、３について詳細検討するまでもなく、本件発明１は、甲３及び甲１に記載された発明に基づき当業者が容易に発明できたものではない。
（３）　請求項２ないし５に係る発明について
　請求項２ないし５に係る発明は、請求項１に係る発明を更に減縮したものであるから、上記請求項１に係る発明についての判断と同様の理由により、上記甲３及び甲１、甲４、甲５に記載の発明から当業者が容易になし得るものではない。
３　まとめ
　以上のとおり、請求項１ないし５に係る発明は、甲第１号証ないし甲第６号証に記載された技術的事項から当業者が容易に発明をすることができたものではない。
第６　むすび
　したがって、特許異議申立ての理由及び証拠によっては、請求項１ないし５に係る特許を取り消すことはできない。　
　また、他に請求項１ないし５に係る特許を取り消すべき理由を発見しない。
　よって、結論のとおり決定する。
【異議決定日】
平成２８年７月２５日（２０１６．７．２５）